FR 2720520 A1 19951201 FR 9406283 A 19940524 L'invention a pour objet un guide d'onde réalisé sur un substrat de verre fluoré, sa préparation et son utilisation comme composant optique intégré. On sait que depuis les années 1970, les techniques de transmission d'informations, numérisées sous forme de "bits'', s'orientent de plus en plus vers une transmission sous forme de signaux optiques, qui présentent des avantages déterminants en ce qui concerne notamment la vitesse de transmission et le débit (nombre de signaux par unité de temps). I1 en résulte un développement important des recherches, en particulier pour la réalisation et l'amélioration de fibres optiques et de composants optiques intégrés. Les composants optiques intégrés comprennent notamment les connecteurs, qui relient entre elles deux fibres optiques ou davantage, les coupleurs et multiplexeurs qui, en outre, répartissent les signaux lumineux entre différentes fibres et qui peuvent sélectionner certaines longueurs d'ondes, les répéteurs capables de réamplifier les signaux optiques, etc. En outre, les composés dits monomode ou multimode ne transmettent que la lumière entrant avec un ou respectivement plusieurs angles d'incidence privilégiés. Ces composants ont en commun une fonction de guidage des ondes électromagnétiques, et leur réalisation a conduit notamment à la conception des techniques de l'optique intégrée dite "planaire". La fabrication des guides d'onde consiste à former dans un substrat diélectrique, notamment une lame de verre, des zones dans lesquelles des variations de l'indice de réfraction permettent un guidage de la lumière. La technique la plus utilisée dans ce but consiste à effectuer un dépôt ou un échange de cations, suivi d'une diffusion des cations introduits, depuis la surface du substrat. On sait que le remplacement de cations, dans une zone du substrat, par des cations plus petits et/ou par des cations ayant une polarisabilité électronique plus élevée conduit à augmenter l'indice de réfiaction dans ladite zone. On opère généralement par mise en contact du substrat avec des bains de sels fondus, éventuellement sous champ électrique appliqué. On peut ainsi créer des guides d'onde à gradient d'indice, soit en surface, soit enterrés dans le substrat. Pour créer un guide d'onde enterré, on peut notamment effectuer un second échange d'ions dans un autre bain de sel fondu contenant par exemple des cations analogues aux cations remplacés lors du premier échange ionique, ou des cations ayant une polarisabilité plus faible que ceux introduits lors du premier échange d'ions. Sur ces diverses techniques, qui sont bien connues en soi, on peut citer par exemple Findakly, Opt. Eng., 24, n"2, 2059-2069, 1985. On sait par ailleurs qcle de nombreux verres à base de mélanges de fluorures métalliques ont été élaborés, notamment en raison de leurs intéressantes propriétés de transmission dans l'infrarouge. Ces verres constituent maintenant une classe reconnue de verres : les verres fluorés. On connaît en effet de nombreux verres fluorés, notamment à base de mélanges de fluorures de métaux choisis parmi : Zr, Hf, Al, Ga, In, V, Th, Zn, Mn et pouvant contenir en outre d'atltles fluorures tels que des fluonires de métaux alcalino-terreux, de plomb, de métaux alcalins, d'argent oii de terres rares voir notamment les brevets et demandes de brevet EP-17566. EP-36373, FR-2.354.977, FR-2.475.527, FR-2.488.873, FR-2.521.546, FR-2.549.818, FR-.599.'.79 US-4.341.873. etc... En outre, dans les verres fluorés, le thorium, qui est radioactif, peur être remplacé par le gadolinium. Par rapport aux verres à base de silice, les verres fluorés présentent, outre une bonne transmission dans l'infrarouge. divers avantages et notamment la possibilité d'y intégrer des proportions importantes de terres rares qui ont des propriétés de fluorescence et qui peuvent donc jouer un rôle d'amplificateurs de signaux optiques. On sait actuellement réaliser des fibres optiques à l'aide de verres fluorés. Toutefois, la réalisation de guides d'onde plans sur des substrats de verres fluorés n'a pas été possible jusqu'à pressent. En effet, les traitements dans les bains de sels fondus habituellement utilisés (nitrates, chlorures, sulfates notamment) condtiisent à une dégradation rapide des verres fluorés, qui deviennent inutilisables ; voir par exemple C. Falcou, Thèse de l'Université des Sciences et Techniques du Languedoc, Niontpellier, France, 1988. On a maintenant découvert qu'il est possible de réaliser des guides d'onde par échanges cationiques sur des substrats de verres fluorés, en réalisant les traitements dans des bains de sels fondus à l'aide de sels d'acides gras. On a également découvert que l'échange des anions fluorures par d'autres anions appropriés permet également de créer des acides d'onde à gradient d'indice dans des substrats de verres fluorés. On connaissait déjà la possibilité de remplacer les ions fluorures par d'autres anions dans les verres fluorés: : voir par exemple Tregoat et al., Rivista della Staz. Sper. Vetro n.5, 67-71, 1984 Tregoat et al., Mat. Res. Bull., Vol.2(), 57-63, 1985 ; Mitachi et al., J. of Non-Cryst. Solids, 92, 313-325, 1987. Toutefois, la possibilité de créer ainsi des guides d'onde était restée insoupçonnée. L'invention a donc pour objet un guide d'onde à gradient d'indice sur substrat de verre, caractérisé par le fait que ledit verre est un verre à base de fluonires métalliques et que ledit gradient d'indice est formé par échange ionique comprenant le remplacement d'ions fluorure ou d'ions métalliques respectivement par au moins un anion ou au moins un cation dont l'incorporation dans le réseau vitreux atigmente l'indice de réfraction. Les anions utilisables pour le remplacement des ions fluorure peuvent être facilement déterminés. On peut citer par exemple les an ions OH-, OD- et Cl. De même, les cations capables de remplacer les cations du verre d'origine, en augmentant l'indice de réfraction, peuvent être facilement déterminés par de simples expériences de routine. Par exemple, dans le cas du remplacement d'un ion alcalin par un cation monovalent, ce cation monovalent peut être choisi parmi les cations sodium, lithium, potassium, thallium et argent. Le substrat peut être notamment une lame de verre, de surface plane ou courbe, ou encore un tube de verre. Les verres fluorés constituant le substrat sont constitués à base de mélanges de fluorures de métaux tels que mentionnés ci-dessus. Parmi les métaux alcalino-terreux, on citera notamment Ba et Sr. Les fluorures de métaux alcalins peuvent être les fluorures de Li, Na, K, Rb et Cs. Lesdits verres fluorés peuvent conrenir en outre des fluonires de terres rares, choisies par exemple parmi les suivantes : La, Er, Pr, Tm, Nd, Yb, Eu, Tb, Y. De préférence, le verre flîioré constituant le substrat a une température de transition vitreuse au moins égale 200"C. L'invention a également pour objet uii procédé de préparation d'un guide d'onde tel que défini ci-dessus. Ce procédé est caractérisé par le fait qu'il comprend les étapes consistant à: - obtenir un substrat de verre fluorés à base de fluorures métalliques, - et soumettre au moins une partie d'au moins une face dudit substrat à une réaction d'échange ionique permettant le remplacement ci'ions fluorure ou d'ions métalliques respectivement par des anions ou cations dont l'incorporation dans le réseau vitreux augmente l'indice de réfraction, et par le fait - que ledit remplacement d'ions fluorure comprend la mise en contact de ladite face ou partie de face avec au moins un réactif donnellrr dudit anion, - et que ledit remplacement d'ions métalliques comprend la mise en contact de ladite face ou partie de face avec un bain anhydre contenant à l'état fondu au moins un sel d'acide gras dudit cation. Bien entendu, l'obtention du substrat comporte le polissage de la face du substrat à traiter. On peut effectuer notamment un polissage par abrasion mécanique à l'aide d'alumine ou de carbure de silicium. Dans le cas où l'on veut remplacer les ions fluorure par d'autres anions, on peut mettre en contact la face ou partie de face dll substrat de verre fluoré par exemple avec de l'eau, qui hydrolyse les fluorures selon une réaction du type MFX + yH20 > A/lF y(OH)y + yHF dans laquelle M représente l'un des métaux présents dans le verre fluoré, x représente la valence du métal M, et y est évidemment tin nombre inférieur à x. Dans ce cas particulier, on remplace donc des ions fluorure par des ions hydroxyle. Pour que la durée de la réaction soit I;tisonnable, on opère avec le réactif sous forme de vapeur, à une température suffisante. Le réactif (eau par exemple), est amené en contact avec ladite face ou partie de face dans un véhicule constitué par un courant de gaz inerte, par exemple d'azote ou d'argon. On peux effectuer la mise en contact du substrat avec ledit réactif à une température pouvant aller de 500C en-dessous de la température de transition vitreuse jusqu'à 300C au-dessus de la température de transition vitreuse du substrat. On opère pendant un temps suffisant permettant l'obtention d'une couche guidante. La création d'une couche guidante peut être facilement mise en évidence par la méthode des "m-lines" ; voir à ce sujet la partie expérimentale. Il est donc facile de déterminer par de simples expériences de routine le temps nécessaire pour obtenir la fonction guidante. Ce temps peut aller par exemple depuis une heure jusqu'à quelques jours. La méthode des m-lines permet également de sélectionner les verres qui permettent la réalisation facile de guides d'onde. En effet, l'échange de l'ion fluorure par d'autres anions peut s'accompagner de la formation de défauts de surface, par exemple des craquelures, qui nuisent à une bonne transmission du guide d'onde. Il faut donc veiller à ne pas poursuivre trop longtemps l'attaque du verre par le réactif choisi. Le réactif peut également être de l'eau lourde, auquel cas les ions fluorure sont remplacés partiellement par des ions OD-. On sait que la présence d'ions hydroxyle dans les verres fluorés conduit à la formation d'une bande d'absorption des radiations infrarouges vers 2,9 Clam. L'avantage de l'utilisation de l'eau lourde est que la bande d'absorption correspondante est repoussée à une longueur d'onde de 3,9 clam. On peut également utiliser comme réactifs, dans un véhicule (courant gazeux), le chlore, le tétrachlorure de carbone ou le chlorure d'hydrogène qui permettent de remplacer des ions fluorure par des ions chlorure. La réaction d'hydrolyse des fluorures par l'eau ou par l'eau lourde est une réaction réversible, de sorte qu'en retraitant la surface du substrat par de l'acide fluorhydrique, il est possible de former près de la surface une couche de plus faible indice permettant d'obtenir un guide d'onde enterré. Dans le cas où l'on souhaite remplacer certains cations métalliques du verre fluoré du substrat par d'autres cations métalliques, on utilise un bain anhydre contenant à l'état fondu au moins un sel d'acide gras du cation que l'on souhaite introduire. On peut opérer notamment par immersion du substrat dans le bain. Les sels d'acides gras sont notamment ceux des acides gras ayant de 12 à 24 atomes de carbone. Ces acides gras peuvent être éventuellement insaturés. On peut également utiliser des mélanges desdits sels avec lesdits acides gras, ce qui permet notamment - d'ajuster facilement la concentration desdits sels et donc des cations que l'on désire introduire dans le verre, - et de régler la température de fusion du bain. Le choix des acides gras qui conviennent, notamment en fonction des températures de fusion et de décomposition, peut être effectué dans chaque cas par de simples expériences de routine. Les sels peuvent être formés in situ par neutralisation des acides correspondants avec un hydroxyde ou un hydrure du métal correspondant, et élimination de l'eau éventuellement formée par la réaction de neutralisation. Parmi les acides gras utilisables, on peut citer notamment les acides stéarique, palmitique, tétradécanôlque, eicosanoïque, dodécanoïque, ainsi que les acides correspondants mono- ou poly-insaturés. On opère sous atmosphère inerte, par exemple d'argon ou d'azote. Ici encore, il convient d'opérer à une température suffisante pour que la réaction ne soit pas trop longue. De préférence, on opère à une température pouvant aller depuis 500 en-dessous de la température de transition vitreuse jusqu'à 300 (notamment 10 ) au-dessus de la température de transition vitreuse. De préférence, on opère à une température inférieure à la température de transition vitreuse. Comme indiqué précédemment, on peut facilement suivre l'évolution de la réaction, notamment la création d'une fonction guidante, et on peut également sélectionner facilement les verres fluorés et/ou les cations de remplacement les plus intéressants, et écarter les verres fluorés et/ou les cations de remplacement qui ne conviennent pas. On peut également déterminer fltcilement, par de simples expériences de routine, les temps réactionnels convenables, qui généralement ne dépassent pas quelques heures. Ici encore, il est possible d'obtenir un guide d'onde enterré en procédant à une seconde réaction d'échange cationique, par exemple avec un sel d'acide gras du second cation à introduire superficiellement dans le substrat pour diminuer l'indice de réfraction en surface. Il est bien entendu possible de donner aux guides d'ondes formés les formes qui conviennent en fonction de l'utilisation envisagée (connecteurs, coupleurs, multiplexeurs, etc). On sait qu'il est possible de donner au guide d'onde à gradient d'indice formé selon le procédé de l'invention une configuration quelconque, notamment en utilisant les techniques connues utilisées dans le domaine de l'électronique pour la réalisation de circuits imprimés; voir notamment L. RoS, Glastech. Ber. 62, n"8, 285-296, 1989. Les exemples suivants illustrent l'invention. EXEMPLE 1: On a préparé selon les méthodes connues un verre fluoré ayant la composition suivantes (% en moles): i SBaF2-l 81nF3- I 2GaF3-2()ZnF2- 1 OYbF3- lOThF4- 1 5NaF. Le bain fondu est coulé à 700"C dans un moule en laiton préalablement chauffé à 2600C. L'échantillon obtenu est alors recuit à 260"C pendant 12 heures. I1 est soumis à un polissage à l'alumine. Il se présente sous la forme d'un parallélépipède de dimension 20x8x4 mm. Dans un ballon, on introduit 60 g d'acide palmitique et 3,36 g d'hydroxyde de lithium. On chauffe le mélange jusqu'à fission, vers 2000C, et on évapore sous pression réduite l'eau formée lors de la réaction entre l'acide et l'hydroxyde. Le bain est ensuite refroidi sous vide jusqu'à la température ambiante, puis est placé sous atmosphère d'argon. Les échantillons de verre sont introcltiits dans le ballon que l'on porte à la température de traitement choisie sous courant d'argon sec. On a étudié diverses températures et divers temps de traitement, comme cela sera indiqué ci-après. Après traitement, les échantillons sont prélevés du bain après refroidissement du ballon. Ils sont nettoyés avec de l'éthanol dans un cuve à ultra-sons. On a recherché la présence de couches guidantes selon la méthode classique de mesure des m-lines. Cette méthode de mesure est décrite par exemple par P.K. Tien et al., Appl. Phys. Lett., Vol.14, 291, 1969.; schématiquement, elle est mise en oeuvre de la façon suivante. La plaquette de verre traitée est appliquée sur la base d'un prisme optique. Des rayons incidents I, après avoir traversé l'une des faces du prisme, arrivent sur la base du prisme et se réfléchissent totalement en donnant des rayons J. Entre la base du prisme et la plaquette de verre, il existe une mince couche d'air. Le prisme étant un diélectrique plus réfringent que la couche d'air, la réflexion totale des rayons I à l'interface prisme-couche d'air est accompagnée par une onde évanescente qui va pénétrer dans l'air. Si l'angle e que fait le rayon I, dans le prisme, avec la normale à la base du prisme, le guide réfracte le rayon correspondant selon un angle (3m par rapport à la normale à la surface du guide voisine de la base du prisme. Les indices de réfraction du prisme et du guide étant respectivement np et ng, si l'indice du prisme et l'angle 3 des rayons I sont tels que l'on a: nsinO = nsinOrn, et si l'épaisseur de la couche d'air est inférieure à la longueur d'onde des rayons I, alors de l'énergie lumineuse va être transmise par l'onde évanescente vers le guide. Il y aura excitation d'un mode du guide, avec accord de phase entre le champ évanescent dans la couche d'air et le champ du mode guidé. Un seul faisceau de rayons I se réfléchissant avec un angle e défini, ne pourra exciter qu'un seul mode auquel correspondra un angle Om. L'existence d'une suite discrète finie de modes guidés implique qu'il y aura également une suite discrète finie d'angles d'incidence O. De cette manière, si m modes sont possibles dans le guide, seulement m faisceaux de rayons I se réfléchissant sous m angles d'incidence e pourront les exciter. Si un rayon lumineux arrivant en un point A' de la base du prisme donne naissance, par l'intermédiaire d'une onde évanescente, a un rayon en A à la surface du guide, ce dernier rayon subit une suite de réflexions totales (selon l'angle Om avec la normale à la surface du guide). Sur l'interface guide-couche d'air, ce rayon se réfléchit totalement, successivemcnt aux points B, C, etc. Des rayons incidents arrivant sur la base du prisme en des points B', C', etc donnent naissance de la même façon, par l'intermédiaire d'une onde évanescente, à des rayons en B, C etc qui se propagent dans le guide par réflexions totales selon l'angle 0m par rapport à la normale. Le rayon créé en A et arrivant en B interfère avec le rayon créé en ce point B. Si les interférences sont constructives, il y a un doublement de l'énergie lumineuse en B, un triplement en C et ainsi de suite. Le faisceau de rayons J ne possédera plus d'énergie lumineuse par comparaison avec d'autres faisceaux n'ayant pas excité de mode, ce qui se traduira par la formation d'une m-line (extinction visible sous la forme d'une raie noire sur un fond lumineux). Pour effectuer la mesure des m-lines, on utilise un faisceau monochromatique et parallèle provenant d'un laser He-Ne (émettant à 633 nm), et transformé en faisceau convergent par un système de lentilles approprié. Ce faisceau pénètre dans un prisme et va converger vers le point de contact prisme-guide où il est réfléchi totalement. L'épaisseur dc la couche d'air entre le prisme et le guide est rendue inférieure à la longueur d'onde par un système de serrage approprié. On petit ainsi étudier une gamme d'angles d'incidence suffisamment large pour exciter tous les modes possibles du guide. Un goniomètre solidaire d'une lunette permet de viser dans diverses directions vers la face de sortie du prisme. On peut ainsi repérer la ou les directions correspondant aux raies noires (m-lines). On mesure de cette façon les différents angles d'émergence qui caractérisent une raie noire correspondant àun mode. Les résultats obtenus sont résumés dans le tableau 1, à diverses températures de traitement. Comme on le voit sur le tableau, pour une même température de traitement, plus le temps de réaction est long et plus le nombre de modes détectés est grand. En outre, le nombre de modes peut varier avec la longueur d'onde. C'est ainsi qu'on a mis en évidence la présence de deux modes sur un verre traité pendant 5,5 heures à 3000C. Sur le même échantillon, on ne détecte qu'un seul mode pour les longueurs d'onde 780 nm et 1300 nm. A 1500 nm, aucun mode n'est détecté. Avec le même verre traité pendant 5,5 heures à 2860C dans un bain contenant un sel de potassium, on observe deux modes très anisotropes. Ces analyses par la méthode des "m-lines" montrent que des guides plans ont été créés par modification de la surface de verres de fluorures par des bains de sel métallique d'acide gras. TABLEAU I Température 3050C Température 300 C ~ Température 295 C Temps nombre Temps nombre Temps nombre (heures) de modes (heures) de modes (heures) de modes 10 3 10 2 8 3 8 3 8 2 7 3 7 3 7 2 6 3 6 2 6 2 5,5 2 5,5 2 5,5 2 4,5 2 4,5 3,5 2 3,5 2 Température 2910C 7 2,5 2 2,5 2 1,5 1 ~ 1,5 1 ~ 5,5 1 De façon analogue, par traitement d'un substrat de verre 20BaF2-181nF3- 1 2GaF3-2OZn F2- 1 OYbF3- 1 OThF4- i ONaF dans un bain de palmitate de lithium pendant 16 heures à 3000C, on a observé la création de 4 modes à la longueur d'onde 633 nm, et de 2 modes à 1300 nm. EXEMPLE2: On a préparé selon les méthodes analogues à celles décrites à l'exemple 1, des échantillons de verre ayant la composition suivante : 30BaF2- 1 81nF3- i 2GF3-2()ZnF2- 1 OYbF3- l OGdF3. Les échantillons sont placés dans une nacelle de platine et soumis à un courant d'argon saturé en vapeur d'eau, à une température de 3450C pendant 100 heures. Selon la même méthode que celle décrite à l'exemple ion a pu mettre en évidence l'existence d'au moins 10 guides (c'est-à-dire 10 modes) sur une profondeur d'environ 23 Clam. Les raies noires correspondant aux modes de propagation sont fines et bien définies, ce qui correspond à une substitution homogène et régulière des ions fluorure. En mesurant l'angle de sortie de chaque m-line (par rapport à la normale à la face de sortie du prisme), on peut calculer l'indice effectif du mode considéré et sa profondeur par rapport à la surface de l'échantillon, selon la méthode dite WKB (Wentzel-Kramers-Brillouin) décrite notamment par Hockers et Bums, IEEE, J. of Quantum Elect., Vol.1 1, 270 (1975) et par White et Heidrich, Appl. Opt., Vol.15, 151(1976). On a trouvé les valeurs suivantes (profondeur en m): Profondeur Indico O 1,574 1,2166 1,5464 2,347 1,5285 4.1551 1,5203 5,0667 1,5132 9,6528 1,5112 11,1621 1,5094 16,1266 1,5085 16,6449 1,5074 19,1966 1,5063 22,4007 1,5056 Une étude comparable faite avec de l'eau lourde met en évidence l'existence de guides analogues à ceux observés avec la vapeur d'eau. La seule différence se situe dans les spectres de transmission en raison des bandes d'absorption différentes : 2,9 m pour O-H, et 3,9Rm pour O-D. Par retraitement de la surface par l'acide fluorhydrique, il est possible de créer un guide enterré. De façon analogue, on a pu obtenir des guides d'onde en traitant des échantillons de verre ayant la composition suivante - 30BaF2-181nF3- 12GaF3-20ZnF2-10YbF3-10ThF4, - 56ZrF4-34BaF2-GLaF3-4A1F3, - 53ZnF4-20BaF2-4LaF3-3AlF3-20NaF, - (30-x)BaF2-181nF3-12GaF3-20ZnF2-10YbF3-10XF4-xNaF (x pouvant varier de 0 à 15 et X représentant Th ou Gd). REVENDICATIONS 1. Guide d'onde à gradient d'indice sur substrat de verre, caractérisé par le fait que ledit verre est un verre à base de fluorures métalliques et que ledit gradient d'indice est formé par échange ionique comprenant le remplacement d'ions fluorure ou d'ions métalliques respectivement par au moins un anion ou au moins un cation dont l'incorporation dans le réseau vitreux augmente l'indice de réfraction. 2. Guide d'onde selon la revendication 1, caractérisé par le fait que ledit échange ionique comprend le remplacement d'ions fliionire par des anions choisi parmi OH-, OD- et Cul . 3. Guide d'onde selon la revendication 1, caractérisé par le fait que ledit échange ionique comprend le remplacement d'un ion alcalin par un cation monovalent 4. Guide d'onde selon la revendication précédente, caractérisé par le fait que ledit cation monovalent est choisi parmi les cations sodium, lithium, potassium, thallium et argent. 5. Guide d'onde selon I'une quelconque des revendications précédentes, caractérisé par le fait que ledit verre contient des fluorures de terres rares. 6. Procédé de préparation d'un guide d'onde tel que défini selon l'une quelconque des revendications précédentes, caractérisé par le fait qu'il comprend les étapes consistant à: - obtenir un substrat de verre fluoré à base de fluorures métalliques, - et soumettre au moins une partie d'au moins une face dudit substrat à une réaction d'échange ionique permettant le remplacement d'ions fluorure ou d'ions métalliques respectivement par des anions ou cations dont l'incorporation dans le réseau vitreux augmente l'indice de réfraction, et par le fait: - que ledit remplacement d'ions fluorures comprend la mise en contact de ladite face ou partie de face avec au moins un réactif donneur dudit anion, - et que ledit remplacement d'ions métalliques comprend la mise en contact de ladite face ou partie de face avec un bain anhydre contenant à l'état fondu au moins un sel d'acide gras dudit cation. 7. Procédé selon la revendication 6, caractérisé par le fait que ledit réactif est choisi parmi l'eau, l'eau lourde, le tétrachlorure de carbone, le chlore et le chlorure d'hydrogène. 8. Procédé selon l'une quelconque des revendications 6 et 7, caractérisé par le fait que ledit réactif est amené en contact de ladite face ou partie de face dans un véhicule constitué par un courant de gaz inerte. 9. Procédé selon l'une quelconque des revendications 6 à 8, caractérisé par le fait que l'on effectue ladite mise en contact avec ledit réactif à une température pouvant aller de 500C en dessous de la température de transition vitreuse jusqu'à 300C au-dessus de la température de transition vitreuse du substrat. 10. Procédé selon la revendication 6, caractérisé par le fait que ledit bain contient ledit sel d'acide gras en mélange avec au moins un acide gras. il. Procédé selon la revendication 6 ou la revendication 10, caractérisé par le fait que ledit bain est porté à une température pouvant aller de 50"C en dessous de la température de transition vitreuse jusqu'à 3()0C au-dessus de la température de transition vitreuse dudit substrat. 12. Utilisation d'un guide d'onde tel que défini dans l'une quelconque des revendications I à 5 comme composant optique intégré.